(57)【特許請求の範囲】
【請求項１】
銀粉及びパラフィンを含んでなるスキーワックスにおいて、銀粉の大きさを２００〜５００メッシュとし、前記銀粉の含有量が、スキーワックス全体量に対して１．５〜４重量％であることを特徴とするスキーワックス
【発明の詳細な説明】
【０００１】
【発明の属する技術分野】
本発明は、天然雪及び人工雪の双方に用いることができるスキーワックスに関し、更に詳しくは、あらゆる雪温等の滑走条件に用いることができる、銀成分とパラフィンワックスを含有したスキーワックスに関する。
【０００２】
【従来の技術】
従来のスキーワックスは、滑走する雪面の温度や気温等に応じて、種々のパラフィンを混合したものを複数種類に分けて販売及び使用されている。例えば、1,000分の１秒を競うスキー競技会で好成績を収めるためには、その競技場における雪温等に最も適したスキーワックスの選択が非常に重要な条件の一つとなっており、それに適合しないスキーワックスを用いると、実力のある選手であっても良い結果を残すことができない。
【０００３】
そこで、スキーワックスメーカーは、雪温等の滑走条件に応じてパラフィンの種類とその含有量を変えることによって、比較的低温（例えば、−20℃）の雪に適合する硬い低温用ワックス、比較的高温（例えば、0℃）の雪に適合する軟らかい高温用ワックスなどを提供している。
【０００４】
雪温等に応じてワックスの種類を変えるのは、以下の理由による。
低温用ワックスは硬度が高いが、その反面、撥水性が低いので、これを塗布したスキー板で高温の雪面を滑走すると、スキー板の滑走面に雪粒やゴミなどが張り付きやすくなり、滑走速度が低下する傾向がある。また、高温用ワックスは、撥水性は高いが、硬度が低いため、高温用ワックスを塗布したスキー板で低温の雪面を滑走すると、雪粒がスキー板の滑走面に刺さりやすくなり、滑走速度が低下する傾向があるからである。なお、低温時において乾燥した雪面を滑走する場合、スキー板の滑走面と雪面との摩擦によって、滑走面が静電気で帯電しやすくなり、これによって、滑走面に雪粒やゴミが付着し、滑走速度が低下するおそれもある。
【０００５】
近年は、時期を問わずにウィンタースポーツを１年じゅう楽しみたいという人が増えているため、屋内にある人工スキー場や人工スノーボード場が多く建設されている。このようなスキー場又はスノーボード場においては、人工雪を用いてゲレンデを敷設している。この人工雪の生成方法には、大まかに以下の二通りがある。
【０００６】
（１）氷塊を製造し、これを細かく粉砕することによって、人工雪とする方法である。この人工雪は、氷細粒の外表面が硬くかつ鋭利な形状になりやすいという特質を有する。
（２）また、ポリマー粒子と水とを混合して、ポリマー粒子に水を吸収させ、該ポリマー粒子を冷却することによって、人工雪を生成する方法がある（例えば、特開平６−２９９１４４号公報参照）。この人工雪は、ポリマーを用いるために粘性が高いという特質を有する。
【０００７】
この人工雪においても、雪温等の条件に適合しないワックスを用いると、滑走性能が低下するおそれがある。
例えば、高温用ワックスを塗布したスキー板で、細氷粒からなる人工雪のゲレンデを滑走すると、雪粒がスキー板の滑走面に刺さりやすくなり、滑走速度が低下するおそれがある。
また、低温用スキーワックスを塗布したスキー板やスノーボードで、ポリマー粒子から生成した人工雪のゲレンデを滑走する場合、雪粒がスキー板の滑走面に貼りつきやすいため、滑走速度が低下するおそれがある。
さらに、低温時において乾燥した雪面を滑走する場合、スキー板の滑走面と雪面との摩擦によって、滑走面が静電気で帯電しやすくなり、これによって、滑走面に雪粒やゴミが付着し、滑走速度が低下するおそれがある。
このような、天然雪及び人工雪の双方について、あらゆる雪温等の条件に適合でき、ワックスの種類を削除（可能ならば１種類に)することができるスキーワックスが望まれている。
【０００８】
【発明が解決しようとする課題】
本発明は、前記課題を解決し、あらゆる滑走条件に適合し、雪温が変化しても滑走速度が低下することがないスキーワックスを提供することを目的とする。
【０００９】
【課題を解決するための手段】
本発明者らは、スキーワックスに特定量の銀成分を添加することにより、上記課題を解決するものである。
本発明に係るスキーワックスは、特定量の銀と通常用いられるパラフィン等のワックス用組成物を含んでいる。このスキーワックスには、銀成分が含まれているため、スキーワックスの硬度が高くなり、該スキーワックスを塗布したスキー板の滑走面も硬くなるものと考えられる。また、銀成分によって、撥水性の向上（濡れ性の低下）も図ることができる。従来は、ワックスの硬度と撥水性の双方の特性を同時に向上させることはできず、硬度を上げると撥水性が低下し、撥水性を上げると硬度が低下してしまう。しかし、本発明によれば、硬度を上げてかつ撥水性も向上させることができるので、１つの種類のワックスであらゆる滑走条件（特に雪温）の雪面に用いることができ、滑走速度が低下することがない。
なお、雪の種類の中でも、細砕粒からなる人工雪は、特に硬くてスキー板の滑走面に刺さりやすいが、この人工雪のゲレンデを滑走する場合でも、雪氷粒がスキー板の滑走面に刺さることがなく、さらに、ポリマーの人工雪の場合でも、雪粒が溶解したポリマーが滑走面に付着することがなくなる。
【００１０】
そして、銀は導電性の高い金属成分であるため、銀成分の添加によって、スキーワックスの導電性が向上する。それによって、滑走する際に滑走面と雪面との間で発生する静電気がスキー板から雪面に流れ、スキー板が帯電することがないため、滑走速度の低下を防止することができるものと考えられる。
前記銀の含有量は、スキーワックス全体量に対して、１．５〜４重量％である。
【００１１】
【発明の実施の形態】
以下に、本発明の実施の形態に係るスキーワックスについて、詳細に説明する。
本発明に係るスキーワックス中には、銀成分を含んでいる。この銀成分は、スキーワックスの硬度を高め、水分やポリマーに対する濡れ性を低下させると共に、スキーワックスの導電性を向上させることができる。
一方、銀は比較的高価な金属であるため、多量に添加すると、スキーワックスのコストが高くなってしまう。また、所定量以上添加しても、その効果はあまり変わらない。
滑走時間を測定した結果、銀成分の含有量は、スキーワックス全体量に対して１．５〜４重量％が好ましい。
【００１２】
本発明のスキーワックスには、通常のスキーワックスに用いられるパラフィンを用いる。例えば、脂肪族炭化水素等のパラフィンワックスやポリフルオロアルカンなどである。これらパラフィンのうち、0℃〜−３℃程度の雪に適したいわゆる高温用スキーワックスのパラフィンを用いると、スキーワックス自体の硬度を低くすると共に、ワックスを塗布したスキー板の滑走面の硬度を高くすることができる。従来は、バーナーやコテを用いてワックスを熱溶解しながら、滑走面に塗布し、更に削って再度繰返し塗布する必要があり非常に手間がかかるという問題があった。しかし、前述したように、高温用スキーワックスのパラフィンを用いると、塗布性に優れたワックスとなり、滑走面に軽く塗ったあとで、スポンジ等で軽く延ばすだけで均一にコーティングをすることができる。
【００１３】
なお、本発明のスキーワックスは、通常のスキーワックスに添加されているポリフルオロカーボン（フッ化カーボン）を適宜添加することもできる。このポリフルオロカーボンは、撥水性を高め、滑走性能を向上させる効果を有する。含有量としては０．６〜６０重量％が好ましい。
【００１４】
スキーワックスの作製手順は、次のとおりである。まず、パラフィンワックスに所定量の銀粉を添加し、銀成分の含有量を、スキーワックス全体量に対して１．５〜４．０重量％にする。このとき、ポリフルオロカーボンを適宜添加しても良い。次いで、これらを加熱して溶融混錬したのち、所定の型に流し込む。最後に、冷却して固化させることにより、スキーワックスを作製することができる。前記銀粉の大きさは、２００メッシュ〜５００メッシュが好ましい。
【００１５】
【実施例】
次いで、本発明を実施例１および比較例１〜６によって具体的に説明する。
スキー板の滑走面に７種類のスキーワックスを塗布し、このスキー板を用い、滑走時間にバラツキの少ない滑走者が屋内人工雪スキー場を滑走し、その滑走時間を測定した。
表１に示すように、実施例のスキーワックスを１種類（ワックスＡ）、比較例のスキーワックスを５種類（ワックスＢ〜Ｇ）用意し、これらを塗布したスキー板で二人の滑走者がそれぞれ３回ずつ滑走し、その滑走時間を測定した。
表１は滑走者Ａ、表２は滑走者Ｂの場合を示す。
【００１６】
ワックスＡは、銀を３ｗｔ％含み、ワックスＢは、０．５ｗｔ％の銀を含んでいる。また、ワックスＣは、青山化学製のマツモトワックス−スノーヴァ用（商品名）、ワックスＤは、イタリアのＢＲＩＫＯ製であるイエロー（商品名）、ワックスＥは、（有）ガリレア製のＲ≒０ワックス−ダイアモンド（商品名）、ワックスＦは、同和ガリウムワック
ス販売（株）製のＩＤＳ２０００（商品名）、ワックスＧは、ワックスＡの成分のうち、銀の含有量を０（添加せず）にしたものである。
滑走距離は５５ｍで、ゲレンデの傾斜角度は、上部で１４°、下部で１０°であった。また、ゲレンデの温度は、上部で６℃、下部で−２℃であった。なお、雪質は、吸収性ポリマーに水を吸収させて凍らせたものを使用しており、その温度は０〜−３℃であった。
【００１７】
【表１】
0003698672.tif 000002
【００１８】
【表２】
0003698672.tif 000003
【００１９】
表１及び表２から明らかなように、本発明のスキーワックスを塗布したスキー板で滑走した場合が、比較例に係るスキーワックスを塗布した場合よりも、滑走速度が平均値のみならず最速値においても速い。平均値で少くとも０．１７〜０．２０秒、最速値で少くとも０．１５〜０．１８秒速かった。この速度差は、１０００分の１秒を競う競技会では極めて大きな意味をもつ。
【００２０】
【発明の効果】
本発明に係るスキーワックスによれば、天然雪のみならず人工雪においても、あらゆる滑走条件（雪温等）のゲレンデに適合し、滑走速度が低下することがない。このため、ワックスの種類を削減して１種類にすることができ、例えば、スキー競技においても、滑走条件に応じたワックスの選択のミスなどの問題がなくなり、選手の実力を十分に発揮することができる。